(57)【要約】      （修正有）【課題】耐熱性を大幅に向上させたサーミスタセンサ注形用樹脂組成物およびサーミスタセンサを提供する。【解決手段】（Ａ）ビスフェノール型エポキシ樹脂、（Ｂ）フィラー、（Ｃ）脂肪族ポリアミンおよび（Ｄ）トリアゾール系化合物を含むサーミスタセンサ注形用樹脂組成物であり、サーミスタ素子１１と、リード線１２によりサーミスタ素子１１に接続された絶縁電線１３を内蔵する金属製の保護ケース１４に前記サーミスタセンサ注形用樹脂組成物１５を注形後、硬化してなるサーミスタセンサ１０。【選択図】図１
2015070024.tif 000002
【特許請求の範囲】
【請求項１】
（Ａ）ビスフェノール型エポキシ樹脂、（Ｂ）フィラー、（Ｃ）脂肪族ポリアミンおよび（Ｄ）トリアゾール系化合物を含むサーミスタセンサ注形用樹脂組成物。
【請求項２】
（Ａ）ビスフェノール型エポキシ樹脂および（Ｂ）フィラーが主剤成分で、（Ｃ）脂肪族ポリアミンおよび（Ｄ）トリアゾール系化合物が硬化剤成分である請求項１に記載のサーミスタセンサ注形用樹脂組成物。
【請求項３】
前記（Ｄ）トリアゾール系化合物を（Ａ）ビスフェノール型エポキシ樹脂１００質量部に対して０．１〜３．０質量部含む請求項１または２に記載のサーミスタセンサ注形用樹脂組成物。
【請求項４】
前記成分（Ｄ）がアミノトリアゾール系化合物である請求項１〜３のいずれかに記載のサーミスタセンサ注形用樹脂組成物。
【請求項５】
前記成分（Ｄ）がベンゾトリアゾール系化合物である請求項１〜３のいずれかに記載のサーミスタセンサ注形用樹脂組成物。
【請求項６】
前記成分（Ｂ）フィラーがアルミナ粉末及び/またはシリカ粉末である請求項１〜５のいずれかに記載のサーミスタセンサ注形用樹脂組成物。
【請求項７】
サーミスタ素子と、リード線によりサーミスタ素子に接続された絶縁電線を内蔵する金属製の保護ケースに請求項１〜６のいずれかに記載のサーミスタセンサ注形用樹脂組成物を注形後、硬化してなるサーミスタセンサ。
【発明の詳細な説明】
【技術分野】
【０００１】
本発明は、サーミスタセンサ注形用樹脂組成物及びサーミスタセンサに関する。
【背景技術】
【０００２】
サーミスタセンサは、温度検出素子等として、自動車、家電、産業機器等、幅広い分野で使用されている。このサーミスタセンサの構造として、サーミスタ素子に、導体の外周に軟質塩化ビニル樹脂等の絶縁被覆を設けたリード線を接続して、保護ケースに挿入するとともに、保護ケース内にエポキシ系等の絶縁性液状樹脂を注入し硬化させた、いわゆる樹脂モールド型サーミスタセンサと称するものが知られている（例えば、特許文献１）。
【０００３】
近年、サーミスタセンサにおいては、その使用環境の厳しさが増す一方、信頼性に対する要求が一段と高まってきている。樹脂モールド型サーミスタセンサも例外ではなく、大きな温度差といった厳しい条件下での使用によっても、樹脂部にクラックが入ったり、樹脂部と電線との間で界面剥離が生じたりすることのないサーミスタセンサが要望されてきている。
【０００４】
そこで、例えば、モールド樹脂材料に２液硬化型のポリブタジエン系ウレタン樹脂を使用したものや、絶縁被覆の表面にさらに特定のプライマを塗布することによって電線の樹脂部に対する接着強度を高めたもの等が開発されてきている（例えば、特許文献２参照）。
【０００５】
しかしながら、２液型の樹脂材料やプライマの使用は作業性の低下につながり、特に、プライマの使用は作業性のみならず材料コスト、製造コストも増大させる。さらにモールド樹脂材料は、温度変化をサーミスタ素子に速やかに伝達させるため、高い熱伝導率を有することが要求されるが、この点でも上記サーミスタセンサは特性がやや不十分であった。
また、保護ケースの材質が金属である場合、従来、モールド樹脂材料では樹脂が劣化しやすく、その影響でサーミスタセンサの寿命が短いという問題があった。
さらに、ビスフェノールＡ型エポキシ樹脂、可撓性エポキシ樹脂、反応性希釈剤、アミン系硬化剤、及びアルミナ粉末を含有するサーミスタセンサ注形用樹脂組成物が開示されてきている（例えば、特許文献３参照）。このサーミスタセンサ注形用樹脂組成物からの硬化物の耐候性の更なる改良が求められている。
【先行技術文献】
【特許文献】
【０００６】
【特許文献１】特開２００５−２９４５５２号公報
【特許文献２】特開平８−９４４５２号公報
【特許文献３】特開２０１２−０５９７３１号公報
【発明の概要】
【発明が解決しようとする課題】
【０００７】
本発明は上記従来技術の課題を解決するためになされたもので、それ自身、高い熱伝導性を有し、かつプライマ処理せずともクラックや界面剥離等が生ずることがない樹脂部を形成することができ、かつ、高温・高湿環境下での樹脂劣化を抑制し、耐候性の高いサーミスタセンサ注形用樹脂組成物、及びそのような組成物を用いた高性能で、かつ高い信頼性を有するサーミスタセンサを提供することを目的とする。
【課題を解決するための手段】
【０００８】
すなわち、本発明は、
（1）（Ａ）ビスフェノール型エポキシ樹脂、（Ｂ）フィラー、（Ｃ）脂肪族ポリアミンおよび（Ｄ）トリアゾール系化合物を含むサーミスタセンサ注形用樹脂組成物、
（2）（Ａ）ビスフェノール型エポキシ樹脂および（Ｂ）フィラーが主剤成分で、（Ｃ）脂肪族ポリアミンおよび（Ｄ）トリアゾール系化合物が硬化剤成分である上記（1）に記載のサーミスタセンサ注形用樹脂組成物、
（3）前記（Ｄ）トリアゾール系化合物を（Ａ）ビスフェノール型エポキシ樹脂１００質量部に対して０．１〜３．０質量部含む上記（1）または（2）に記載のサーミスタセンサ注形用樹脂組成物、
（4）前記成分（Ｄ）がアミノトリアゾール系化合物である上記（1）〜（3）のいずれかに記載のサーミスタセンサ注形用樹脂組成物、
（5）前記成分（Ｄ）がベンゾトリアゾール系化合物である上記（1）〜（3）のいずれかに記載のサーミスタセンサ注形用樹脂組成物、
（6）前記成分（Ｂ）フィラーがアルミナ粉末及び/またはシリカ粉末である上記（1）〜（5）のいずれかに記載のサーミスタセンサ注形用樹脂組成物および
（7）サーミスタ素子と、リード線によりサーミスタ素子に接続された絶縁電線を内蔵する金属製の保護ケースに上記（1）〜（6）のいずれかに記載のサーミスタセンサ注形用樹脂組成物を注形後、硬化してなるサーミスタセンサを提供する。
【発明の効果】
【０００９】
本発明によれば、サーミスタセンサ注形用樹脂組成物の硬化物の耐候性が高く、それを用いることにより、高性能で、かつ高い信頼性を有するサーミスタセンサを、従来に比べて安価に、かつ作業性良く製造することが可能になる。
【図面の簡単な説明】
【００１０】
【図１】本発明の一実施形態のサーミスタセンサの概略構成を示す図である。
【発明を実施するための形態】
【００１１】
以下、本発明を詳細に説明する。
まず、本発明のサーミスタセンサ注形用樹脂組成物に用いられる各成分について説明する。
本発明に用いられる（Ａ）成分のビスフェノール型エポキシ樹脂としては、
ビスフェノールＡ、ビスフェノールＦ、ビスフェノールＳ、テトラメチルビスフェノールＡ、ジメチルビスフェノールＡ、テトラメチルビスフェノールＦ、ジメチルビスフェノールＦ、テトラメチルビスフェノールＳ、ジメチルビスフェノールＳのグリシジルエーテル化物等の室温（２５℃）で液状のものが好ましい。これらビスフェノール型液状エポキシ樹脂としては、通常エポキシ当量として１５０〜３００ｇ／ｅｑ程度の範囲のものが用いられる。
より具体的には、たとえば、下記の一般式（１）で表される液状のエポキシ樹脂が挙げられる。これはビスフェノールとエピクロルヒドリン等のエピハロヒドリンの縮合反応により得られ、市販品としては、例えば、エポミックＲ−１４０シリーズ〔三井化学（株）製、商品名、エポキシ当量：１８８ｇ／ｅｑ〕が挙げられる。
【００１２】
【化１】
2015070024.tif 000003
【００１３】
式中、ｎは０または１以上の整数を表す。好ましくは、ｎは０である。
【００１４】
その他、ビスフェノール型エポキシ樹脂の市販品としては、ジャパンエポキシレジン製のビスフェノールＦ型液状エポキシ樹脂であるＥ８０７（エポキシ当量：１７０ｇ／ｅｑ）、同ビスフェノールＡ型液状エポキシ樹脂であるＥ８２８（エポキシ当量：１９０ｇ／ｅｑ）、大日本インキ化学工業株式会社製のビスフェノールＡ型液状エポキシ樹脂であるＥＰＩＣＬＯＮ ８５０（エポキシ当量１８８ｇ／ｅｑ）、同ビスフェノールＦ型液状エポキシ樹脂であるＥＰＩＣＬＯＮ ８３０（エポキシ当量１７０ｇ／ｅｑ）等が挙げられる。
【００１５】
上記（Ａ）成分に加え、反応性希釈剤を併用することができる。例えば、ブチルグリシジルエーテル、ポリプロピレングリコールジグリシジルエーテル、ポリエチレングリコールジグリシジルエーテル、ブタンジオールジグリシジルエーテル、１，６−ヘキサンジオールジグリシジルエーテル、ドデシルグリシジルエーテル等が挙げられる。反応性希釈剤は、１種を単独で使用してもよく、２種以上を混合して使用してもよい。
反応性希釈剤の配合量は、（Ａ）成分のビスフェノール型エポキシ樹脂１００質量部に対して２〜２０質量部の範囲が好ましく、４〜１５質量部の範囲がより好ましい。配合量を２質量部以上とすることにより、希釈効果が十分に得られ、２０質量部以下とすることにより、適切な硬化性が得られ、硬化物において適切な強度を確保することができる。
【００１６】
次に、本発明に用いられる（Ｂ）成分のフィラーは、熱伝導率の高い無機充填剤が好ましく、また、1種以上を必要に応じて配合することができる。無機充填剤としては、例えば、アルミナ、シリカ、ジルコン、タルク、珪酸カルシウム、炭酸カルシウム、チタンホワイト、クレー、ベンガラ、炭化珪素、窒化ホウ素、ベリリア、ジルコニア等の粉末、これらを球形化したビーズ、チタン酸カリウム、炭化珪素、窒化珪素等が挙げられる。
（Ｂ）成分のフィラーの配合量は、（Ａ）成分のビスフェノール型エポキシ樹脂１００質量部に対して３００〜５００質量部の範囲が好ましく、３００〜４００質量部の範囲であるとより好ましい。（Ｂ）成分の配合量を３００質量部以上とすることにより、硬化物の熱伝導率が低下するのを防止し、逆に５００質量部以下とすることにより、組成物の粘度が上昇するのを防止する。
なお、本発明のサーミスタセンサ注形用樹脂組成物は、１００℃で６時間硬化させて得られる硬化物の熱伝導率が０．１Ｗ／ｍ・Ｋ以上であることが好ましく、０．３Ｗ／ｍ・Ｋ以上であることがより好ましい。熱伝導率が０．１Ｗ／ｍ・Ｋ未満では、センサの感度が低下する。なお、熱伝導率は、細線加熱法等により測定される。
【００１７】
次に、本発明に用いられる（Ｃ）成分の脂肪族ポリアミンとしては、ポリエーテルアミン、エチレンジアミン、トリメチレンジアミン、テトラメチレンジアミン、ヘキサメチレンジアミン、ジエチレントリアミン、トリエチレンテトラミン等の炭素数２〜８０の脂肪族多価アミンが挙げられる。これらのなかでも、ロングライフ性の点から、ポリエーテルアミンがより好ましい。脂肪族ポリアミンは、１種を単独で使用してもよく、２種以上を混合して使用してもよい。
この（Ｃ）成分の脂肪族ポリアミンの配合量は、（Ａ）成分のビスフェノール型エポキシ樹脂を硬化させることができる量であればよいが、好ましくは（Ａ）成分のビスフェノール型エポキシ樹脂のエポキシ基１００当量に対して４０〜１５０当量の範囲であり、５０〜８０当量の範囲であるとより好ましい。
（Ｃ）成分の脂肪族ポリアミンの配合量を質量部で表すと、（Ａ）成分のビスフェノール型エポキシ樹脂１００質量部に対して８０〜２５０質量部程度の範囲であり、１００〜２００質量部程度の範囲であるとより好ましい。
配合量が８０質量部未満では、硬化物の耐湿性が低下するおそれがあり、逆に２５０質量部を超えると、硬化物の耐湿性が低下するおそれがある。
【００１８】
上記（Ｃ）成分の脂肪族ポリアミンに加え、フェノール系硬化剤、酸無水物系硬化剤等の他の硬化剤を併用することができる。フェノール系硬化剤としては、フェノールアラルキル樹脂、ナフトールアラルキル樹脂等のアラルキル型フェノ−ル樹脂、フェノールノボラック樹脂、クレゾールノボラック樹脂等のノボラック型フェノール樹脂、これらの変性樹脂、例えばエポキシ化もしくはブチル化したノボラック型フェノール樹脂等、ジシクロペンタジエン変性フェノール樹脂、パラキシレン変性フェノール樹脂、トリフェノールアルカン型フェノール樹脂、多官能型フェノール樹脂等が挙げられる。また、酸無水物系硬化剤としては、ヘキサヒドロ無水フタル酸、メチルヘキサヒドロ無水フタル酸、テトラヒドロ無水フタル酸、メチルテトラヒドロ無水フタル酸、無水メチルハイミック酸やこれらの誘導体等が挙げられる。その他、ジシアンジアミド、イミダゾール、アルミニウムキレート、ＢＦ３のようなルイス酸のアミン錯体等も使用可能である。これらは、１種を単独で使用してもよく、２種以上を混合して使用してもよい。他の硬化剤を併用する場合、硬化性及び架橋性の観点から、（Ｃ）成分と硬化剤全量の２０質量％以下とすることが好ましく、１０質量％以下とすることがより好ましい。
【００１９】
さらに、（Ａ）成分のビスフェノール型エポキシ樹脂と（Ｃ）成分のポリアミンおよび必要に応じて配合される硬化剤との反応を促進する硬化促進剤も、本発明の効果を阻害しない範囲で配合することができる。硬化促進剤としては、例えば、２‐エチル‐４‐メチルイミダゾール、２‐ヘプタデシルイミダゾール、２‐メチルイミダゾール、２‐エチルイミダゾール、２‐フェニルイミダゾール、２‐フェニル‐４‐メチルイミダゾール、４‐メチルイミダゾール、４‐エチルイミダゾール、２‐フェニル‐４‐ヒドロキシメチルイミダゾール、１‐シアノエチル‐２‐メチルイミダゾール、１‐シアノエチル‐２‐エチル‐４‐メチルイミダゾール、２‐フェニル‐４‐メチル‐５‐ヒドロキシメチルイミダゾール、２‐フェニル‐４、５‐ジヒドロキシメチルイミダゾール等のイミダゾール化合物；トリエチルアミン、トリエチレンジアミン、ベンジルジメチルアミン、α‐メチルベンジルジメチルアミン、トリエタノールアミン、ジメチルアミノエタノール、２‐（ジメチルアミノメチル）フェノール、トリス（ジメチルアミノメチル）フェノール等の３級アミン類、１，８‐ジアザビシクロ［５，４，０］ウンデセン‐７（ＤＢＵ）、１，５‐ジアザビシクロ［４，３，０］ノネン‐５等のジアザビシクロアルケン及びその誘導体、トリエチルホスフィン、トリフェニルホスフィン、ジフェニルホスフィン等ホスフィン類等が挙げられる。
硬化促進剤の配合量は（Ｃ）成分のポリアミンおよび必要に応じて配合される硬化剤の合計量１００質量部に対して０．０５〜１．０質量部程度である。
【００２０】
次に、本発明に用いられる（Ｄ）成分のトリアゾール系化合物は、アミノトリアゾール系化合物、ベンゾトリアゾール系化合物、メルカプトトリアゾール系化合物などが挙げられる。アミノトリアゾール系化合物は、分子中にアミノトリアゾール骨格を有する化合物であり、具体例としては、４−アミノ−１，２，４−トリアゾール、3-アミノ-5-メチル-4H-1,2,4-トリアゾール、３−メチル−５−ｎ−ブチルアミノ−１，２，４−トリアゾール、３−クロロ−５−オクチルフェニルアミノ−１，２，４−トリアゾール、３−エトキシ−５−ナフチルメチルアミノ−１，２，４−トリアゾール、５−アミノ−１，２，４−トリアゾール−３−カルボン酸、２−ヒドロキシ−Ｎ−１Ｈ−１，２，４−トリアゾール−３−イルベンズアミドなどが挙げられる。
また、ベンゾトリアゾール系化合物は、分子中にベンゾトリアゾール骨格を有する化合物であり、具体例としては、１，２，３−ベンゾトリアゾール、トリルトリアゾール、ニトロベンゾトリアゾール、Ｎ，Ｎ−ビス−(２-エチルヘキシル)-(４又は５)−メチル−１Ｈ−ベンゾトリアゾール−１−メチルアミンおよびこれらのアルカリ金属塩などが挙げられる。
メルカプトトリアゾール系化合物は、分子中にメルカプトトリアゾール骨格を有する化合物であり、３−メルカプト−１，２，４−トリアゾール、3-メルカプト-4-メチル-4H-1,2,4-トリアゾール、3-アミノ-5-メルカプト-1,2,4-トリアゾールなどが挙げられる。トリアゾール系化合物は１種を単独で用いてもよいし、２種以上を併用してもよい。
（Ｄ）成分としては、樹脂劣化日数を長くできるという観点からアミノトリアゾール系化合物およびベンゾトリアゾール系化合物が好ましく、アミノトリアゾール系化合物がより好ましい。
（Ｄ）成分のトリアゾール系化合物は（Ａ）成分のビスフェノール型エポキシ樹脂１００質量部に対して０．１〜３．０質量部、好ましくは０．３〜１．０質量部程度の配合量である。
（Ｄ）成分は、従来、金属不活性化剤として使用されていた脂肪酸アミン塩やアミン系化合物の替わりに用いられる。
【００２１】
さらに、本発明のサーミスタセンサ注形用樹脂組成物には、以上の各成分の他、本発明の効果を阻害しない範囲で必要に応じて、この種の組成物に一般に配合される、カップリング剤、沈降防止剤、カーボンブラック等の着色剤、消泡剤、三酸化アンチモン等の難燃剤を配合することができる。
【００２２】
本発明のサーミスタセンサ注形用樹脂組成物は、（Ａ）〜（Ｄ）の各成分、及び前述したその他の成分の所定量をミキサー等により均一に混合することにより、１液型のサーミスタセンサ注形用樹脂組成物として得ることができる。また、（Ｃ）成分、（Ｄ）成分及び必要に応じて配合される他の硬化剤、硬化促進剤を含有する硬化剤成分と、（Ａ）成分、（Ｂ）成分及び必要に応じて配合される反応性希釈剤を含有する主剤成分との２液型のサーミスタセンサ注形用樹脂組成物として調製することもできる。主剤成分と硬化剤成分は、使用に際し、ミキサー等により均一に混合される。
【００２３】
次に、本発明のサーミスタセンサについて説明する。
本発明のサーミスタセンサは、サーミスタセンサ素子やリード線を介して接続された絶縁電線からなる外部リード線を保護ケース内に設置して、上述したサーミスタセンサ注形用樹脂組成物を保護ケース内に注形して硬化させたものである。保護ケースはプラスチック製および金属製が存在するが、本発明で用いられるサーミスタセンサ注形用樹脂組成物は保護ケースが特に金属製であるとき耐候性に優れるので好ましい。図１に、その一実施形態を示す。なお、図１は単に図解のために提供されるものであって、本発明はそれらの図面により何ら限定されるものではない。
【００２４】
図１に示すように、本発明のサーミスタセンサ１０は、サーミスタ素子１１と、サーミスタ素子１１に接続された銅線等からなるリード線１２と、このリード線１２を介して接続された、外部リード線１３の端部とを、保護ケース（たとえば、銅管）１４に挿入するとともに、保護ケース１４内にサーミスタセンサ注形用樹脂組成物を注入し硬化させて樹脂部１５が形成された構造を有する。外部リード線１３は、導体１３ａの外周に、軟質塩化ビニル樹脂、架橋ポリエチレン等の絶縁被覆１３ｂを施した絶縁電線により構成されており、また、樹脂部１５を形成するため、前述したサーミスタセンサ注形用樹脂組成物が使用されている。
【００２５】
本発明のサーミスタセンサ１０を製造するにあたっては、予めサーミスタセンサ注形用樹脂組成物を注入した保護ケース１４内に、リード線１２及び絶縁電線からなる外部リード線１３を接続したサーミスタ素子１１を挿入し、その後、サーミスタセンサ注形用樹脂組成物を硬化させるようにしてもよく、あるいは、リード線１２及び外部リード線１３を接続したサーミスタ素子１１を保護ケース１４内に挿入した後、サーミスタセンサ注形用樹脂組成物を注入し、硬化させるようにしてもよい。硬化条件としては、９５〜１０５℃の温度で５〜７時間程度が好ましい。
【実施例】
【００２６】
次に、本発明を実施例によりさらに詳細に説明するが、本発明はこれらの実施例に何ら限定されるものではない。なお、以下の記載において特に明示しない限り、「部」は「質量部」を示すものとする。
【００２７】
（実施例１）
成分（Ａ）としてビスフェノールＡ型エポキシ樹脂〔三井化学（株）製、商品名：エポミックＲ１４０Ｐ、表１では「液状エポキシ樹脂」と表記、エポキシ当量１９０〕９０部、反応性希釈剤としてブチルグリシジルエーテル〔阪本薬品工業（株）製、商品名：ＢＧＥ−Ｒ〕１０部、着色剤として平均粒径０．０２４μｍのカーボンブラック〔三菱化学（株）製、商品名：ＭＡ１００〕１．２部、成分（Ｂ）として平均粒径４μｍのアルミナ粉末〔太平洋ランダム（株）製、商品名：ＬＡ４０００〕７０部、平均粒径１２μｍのアルミナ粉末〔太平洋ランダム（株）製、商品名 ＬＡ１２００〕１８０部、平均粒径６μmのシリカ粉末〔龍森（株）製、商品名：クリスタライトＡＡ〕７０部、消泡剤（モメンティブ・パフォーマンス・マテリアルズ・ジャパン（株）製、商品名 ＴＳＡ７２０）０．１部、沈降防止剤〔日本有機粘土（株）製、商品名 エスベン〕１部、成分（Ｃ）として分子量２０００のポリエーテルアミン（Ｈｕｎｔｓｍａｎ  Ｃｏｒｐ．製、商品名 ジェファーミンＤ−２０００；表１では「脂肪族ポリアミン」と表記）１６５部〔エポキシ基１００当量に対して５７当量〕、硬化促進剤（ピイ・ティ・アイ・ジャパン（株）製、商品名 アンカミンＫ−５４）０．５部、成分（Ｄ）としてアミノトリアゾール系化合物〔（株）ＡＤＥＫＡ  製、商品名：アデカスタブＣＤＡ−１Ｍ〕０．３部を真空混練してサーミスタセンサ注形用樹脂組成物を調製した後、図１に示すように、予めサーミスタ素子１１、リード１２線等をセットしておいた銅製の保護ケース１４内に注形し、１００℃で６時間加熱し硬化させてサーミスタセンサを製造した。
【００２８】
（実施例２）
アミノトリアゾール系化合物０．３部を０．６部に増やした以外は実施例１と同様にして注形用樹脂組成物を調製し、さらに、この樹脂組成物を用いてサーミスタセンサを製造した。
【００２９】
（実施例３）
アミノトリアゾール系化合物０．３部をベンゾトリアゾール系化合物〔ＢＡＳＦ製、商品名 ＩＲＧＡＭＥＴ３９〕０．３部に置き換えた以外は実施例１と同様にして注形用樹脂組成物を調製し、さらに、この樹脂組成物を用いてサーミスタセンサを製造した。
【００３０】
（実施例４）
アミノトリアゾール系化合物０．３部をベンゾトリアゾール系化合物〔ＢＡＳＦ製  商品名 ＩＲＧＡＭＥＴ３９〕０．６部に置き換えた以外は実施例１と同様にして注形用樹脂組成物を調製し、さらに、この樹脂組成物を用いてサーミスタセンサを製造した。
【００３１】
（実施例５）
アミノトリアゾール系化合物０．３部をベンゾトリアゾール系化合物〔ＢＡＳＦ製  商品名 ＩＲＧＡＭＥＴ３９〕０．２８部に置き換えた以外は実施例１と同様にして注形用樹脂組成物を調製し、さらに、この樹脂組成物を用いてサーミスタセンサを製造した。
【００３２】
（実施例６）
（Ａ）ビスフェノール型エポキシ樹脂および（Ｂ）フィラーを主剤成分とし、（Ｃ）脂肪族ポリアミンおよび（Ｄ）トリアゾール系化合物を硬化剤成分とした以外は実施例１と同様にして注形樹脂組成物を調製し、さらに、この樹脂組成物を用いてサーミスタセンサを製造した。
【００３３】
（比較例１）
アミノトリアゾール系化合物を添加しなかった以外は実施例１と同様にして比較用の注形用樹脂組成物を調製し、さらに、この樹脂組成物を用いて比較用のサーミスタセンサを製造した。
【００３４】
（比較例２）
アミノトリアゾール系化合物０．３部を金属不活性化剤として使用される脂肪酸アミン塩〔（株）ユーエスシー製のジシクロヘキシルアミンおよびオクタン酸混合物、商品名 フェロガード１００Ｅ〕０．６部に置き換えた以外は実施例１と同様にして比較用の注形用樹脂組成物を調製し、さらに、この樹脂組成物を用いて比較用のサーミスタセンサを製造した。
【００３５】
注形用樹脂組成物およびその硬化物における各特性の測定方法は以下のとおりである。
［硬化性］
ＪＩＳ  Ｃ２１０５に準じ、各注形用樹脂組成物を胴の外径が１８ｍｍの試験管に１０ｇ取り、外径約３ｍｍで試験管の深さより若干長めのガラス棒を挿入し、１４０℃の恒温油槽に、試験の面が恒温漕の液面より下になるように挿入する。同時にストップウォッチを作動させる。あらかじめ把握しておいたゲル化時間の約５分前から１分間ごとに試験管内のガラス棒を引き上げて観察する。流動性が少なくなるに従って、この操作の間隔を短縮して１０〜２０秒間おきにガラス棒を持ち上げ、試験管がガラス棒と同時にたやすく持ち上げられたときを終点とし、ストップウォッチを止めて時間（単位：分）を読み取る。
【００３６】
［熱伝導率］
注形用樹脂組成物を１００℃、６時間の条件で硬化させて作製した硬化物について、京都電子工業（株）製の熱伝導計を用いて細線加熱法により熱伝導率（単位：Ｗ／ｍ・Ｋ）を測定した。
【００３７】
［ガラス転移温度］
ＪＩＳ  Ｋ７１２１に準じ、注形用樹脂組成物を１００℃、６時間の条件で硬化させて作製した硬化物について、ＴＡ Instrument製のＤＳＣを用いてガラス転移温度を測定した。ここで、ガラス転移温度は、低温側のベースラインを高温側に延長した直線と、ガラス転移の階段状変化部分の曲線勾配が最大になるような点で引いた接線との交点の温度とした。
【００３８】
［耐湿信頼性試験］
注形用樹脂組成物を１００℃、６時間の条件で硬化させて作製したサーミスタセンサ１本と水０．３ｍｌを、内容積が３０ｍｌのガラス製の耐圧容器に入れて１２５℃の恒温槽中に水蒸気が飽和状態になるように設置し、２４時間毎に観察して樹脂が溶け出すまでの日数を樹脂劣化日数とした。
これらの結果を、注形用樹脂組成物の配合組成とともに表１に示す。
【００３９】
【表１】
2015070024.tif 000004
【００４０】
表１から明らかなように、トリアゾール系化合物を含む本発明の注形用樹脂組成物を注形してなる、実施例で得られたサーミスタセンサにおいては、いずれも樹脂劣化日数が大幅に向上している。すなわち、本発明のサーミスタセンサ注形用樹脂組成物は熱伝導率が高く、信頼性のあるサーミスタセンサを提供することができる。
【産業上の利用可能性】
【００４１】
本発明のサーミスタセンサ注形用樹脂組成物は、温度検出素子等として自動車、家電、産業機器等、幅広い分野で使用されているサーミスタセンサに適用することができる。
【符号の説明】
【００４２】
１０：サーミスタセンサ
１１：サーミスタ素子
１２：リード線
１３：外部リード線
１３ａ：導体
１３ｂ：絶縁被覆
１４：保護ケース
１５：樹脂部
【図１】
2015070024.tif 000005